(57)【要約】ガラス転移温度が１００℃以上であることを特徴とする樹脂からなる群より選ばれる少なくとも一種の樹脂の水分散体であって、樹脂粒子が、より長期にわたり沈降し難い分散体を提供することが本発明の課題である。本発明は、塩基析法によって、ガラス転移温度が１００℃以上であることを特徴とする樹脂からなる群より選ばれる少なくとも一種の樹脂粒子をカチオン性基含有有機高分子化合物により被覆することで、高濃度であっても分散安定性の高い該粒子からなる分散体、及びそれから得られる粉体粒子（微粒子）を提供することにより上記課題を解決するものである。【特許請求の範囲】
【請求項１】
ガラス転移温度が１００℃以上であることを特徴とする樹脂からなる群より選ばれる少なくとも一種の樹脂粒子と、カチオン性基含有有機高分子化合物と、塩基と、水性媒体とを含んでなる樹脂分散体において、前記樹脂粒子がカチオン性基含有有機高分子化合物により被覆されていることを特徴とする樹脂分散体。
【請求項２】
前記カチオン性基含有有機高分子化合物の主骨格が、（メタ）アクリル酸エステル樹脂、（メタ）アクリル酸エステル−スチレン樹脂、（メタ）アクリル酸エステル−エポキシ樹脂、ビニル樹脂、ウレタン樹脂及びポリアミドイミド樹脂からなる群より選ばれる少なくとも一種の有機高分子化合物であることを特徴とする請求項１に記載の分散体。
【請求項３】
前記カチオン性基含有有機高分子化合物のアミン価が４０〜３００ｍｇＫＯＨ／ｇであることを特徴とする請求項１又は２に記載の分散体。
【請求項４】
前記カチオン性基含有有機高分子化合物において、カチオン性基の中和に用いられる酸が無機酸、スルホン酸、カルボン酸及びビニル性カルボン酸からなる群より選ばれる少なくとも一種の酸であることを特徴とする請求項１に記載の分散体。
【請求項５】
前記分散体中の樹脂粒子の分散粒径が１μｍ未満であることを特徴とする請求項１〜４いずれか一項に記載の分散体。
【請求項６】
ガラス転移温度が１００℃以上である樹脂の微粒子であって、該微粒子がカチオン性基含有有機高分子化合物で被覆されていることを特徴とする微粒子。
【請求項７】
ガラス転移温度が１００℃以上であることを特徴とする樹脂からなる群より選ばれる少なくとも一種の樹脂溶液とカチオン性基含有有機高分子化合物水溶液とを混合し、樹脂微粒子を形成させる工程（Ａ）と、
工程（Ａ）で得られた樹脂微粒子と塩基とを反応させて樹脂微粒子表面にカチオン性基含有有機高分子化合物を析出させてカチオン性基含有有機高分子により被覆された樹脂粒子を沈殿させる工程（Ｂ）と、
工程（Ｂ）で得られたカチオン性基含有有機高分子により被覆された樹脂粒子をろ別、洗浄し、含水カチオン性基含有有機高分子により被覆された樹脂粒子ウェットケーキを得る工程（Ｃ）と、
工程（Ｃ）で得られた含水カチオン性基含有有機高分子により被覆された樹脂粒子ウェットケーキと酸とを反応させてカチオン性基含有有機高分子化合物により被覆された樹脂粒子からなる分散体を得る工程（Ｄ）と、を含む樹脂分散体の製造方法。
【請求項８】
ガラス転移温度が１００℃以上であることを特徴とする樹脂からなる群より選ばれる少なくとも一種の樹脂溶液とカチオン性基含有有機高分子化合物水溶液とを混合し、樹脂微粒子を形成させる工程（Ａ）と、
工程（Ａ）で得られた樹脂微粒子と塩基とを反応させて樹脂微粒子表面にカチオン性基含有有機高分子化合物を析出させてカチオン性基含有有機高分子により被覆された樹脂粒子を沈殿させる工程（Ｂ）と、
工程（Ｂ）で得られたカチオン性基含有有機高分子により被覆された樹脂粒子をろ別、洗浄し、含水カチオン性基含有有機高分子により被覆された樹脂粒子ウェットケーキを得る工程（Ｃ）と、
工程（Ｃ）で得られた含水カチオン性基含有有機高分子により被覆された樹脂粒子ウェットケーキを乾燥してカチオン性基含有有機高分子により被覆された樹脂粉体粒子を得る工程（Ｅ１）と、を含む樹脂粉体粒子の製造方法。
【請求項９】
ガラス転移温度が１００℃以上であることを特徴とする樹脂からなる群より選ばれる少なくとも一種の樹脂溶液とカチオン性基含有有機高分子化合物水溶液とを混合し、樹脂微粒子を形成させる工程（Ａ）と、
工程（Ａ）で得られた樹脂微粒子と塩基とを反応させて樹脂微粒子表面にカチオン性基含有有機高分子化合物を析出させてカチオン性基含有有機高分子により被覆された樹脂粒子を沈殿させる工程（Ｂ）と、
工程（Ｂ）で得られたカチオン性基含有有機高分子により被覆された樹脂粒子をろ別、洗浄し、含水カチオン性基含有有機高分子により被覆された樹脂粒子ウェットケーキを得る工程（Ｃ）と、
工程（Ｃ）で得られた含水カチオン性基含有有機高分子により被覆された樹脂粒子ウェットケーキと塩基とを反応させてカチオン性基含有有機高分子化合物により被覆された樹脂粒子からなる分散体を得る工程（Ｄ）と、
工程（Ｄ）で得られたカチオン性基含有有機高分子化合物により被覆された樹脂粒子からなる分散体を乾燥してカチオン性基含有有機高分子により被覆された樹脂粉体粒子を得る工程（Ｅ２）と、を含む樹脂粉体粒子の製造方法。
【請求項１０】
前記工程（Ａ）の後に、工程（Ａ）で得られた樹脂微粒子の分散液に対し、機械的粉砕を行うことを特徴とする請求項７に記載の樹脂分散体の製造方法。
【請求項１１】
前記工程（Ａ）の後に、工程（Ａ）で得られた樹脂微粒子の分散液に対し、機械的粉砕を行うことを特徴とする請求項８又は９に記載の樹脂粉体粒子の製造方法。
【請求項１２】
請求項１〜５いずれか一項に記載の分散体を用いてなる塗料。
【発明の詳細な説明】
【技術分野】
【０００１】
本発明は、カチオン性基含有有機高分子化合物により被覆された樹脂粉体粒子（微粒子）及び該粒子からなる樹脂分散体、並びにそれらの製造方法に関する。
【背景技術】
【０００２】
エンジニアリングプラスチックは、耐熱性、機械的強度、耐摩耗性に優れ、機械部品、自動車用部品、電子機器部品など、高性能と耐久性、安全性が求められる基幹部品においても金属材料を代替し、軽量化、低コスト化を実現している。【０００３】
一方で、エンジニアリングプラスチックは、粉体塗料及び水性塗料用途としての展開が注目されており、樹脂微粒子、分散液を得る手段として、いくつかの手法が提案されている。【０００４】
特許文献１では、ポリマーＡとポリマーＢと有機溶媒とを溶解混合した際に、ポリマーＡを主成分とする溶液相と、ポリマーＢを主成分とする溶液相の２相に相分離する系において、エマルションを形成させた後、ポリマーＡの貧溶媒を接触させて、ポリマーＡを析出させるポリマー微粒子の製造方法において、エマルションの形成を１００℃以上の温度で実施することを特徴とする方法が提案されている。【０００５】
特許文献２では、特定のポリスルホンを衝撃型機械粉砕機にて８〜２４μｍに凍結粉砕し、その後、粉砕した該ポリスルホンと純水、界面活性剤を混合し攪拌及び超音波分散して、水分散液が提案されている。
【先行技術文献】
【特許文献】
【０００６】
【特許文献１】国際公開２０１２／０４３５０９号公報
【特許文献２】特開２０１１−０６８８６２号公報
【発明の概要】
【発明が解決しようとする課題】
【０００７】
しかしながら、塗料用途としては、調製時や塗工時の作業環境改善、有機溶剤の廃棄及び回収コスト削減の点から、前記特許文献１のような有機溶媒を分散媒とする塗料より、水を分散媒とする水性塗料が好ましいが、エンジニアリングプラスチックは水に溶解し難くその作製は容易でない。
また、いくつかの熱可塑性樹脂の水分散体を作製した例（前記特許文献２）があるものの、この方法では、樹脂を機械的粉砕後に、界面活性剤を使用して分散体化しているため、分散時の粒径が大きく、分散安定性の維持の観点から十分でないという問題があった。
さらに、これら塗料用途においては、分散体中の樹脂粒子を高濃度で含有する分散体を得ることが要求されている。
そこで、本発明の課題は、エンジニアリングプラスチックの水分散体であって、より長期に樹脂粒子が沈降し難い、分散安定性に優れた分散体を提供することにある。
【課題を解決するための手段】
【０００８】
本発明者らは上記課題を解決するために鋭意研究した結果、塩基析法により、エンジニアリングプラスチックに分類される特定の樹脂の粒子をカチオン性基含有有機高分子化合物により被覆することで、分散安定性の高い、水媒体の樹脂分散体が得られ、上記課題を解決できることを見出し、本発明を完成するに至った。【０００９】
すなわち、本発明は、
『項１．ガラス転移温度が１００℃以上であることを特徴とする樹脂からなる群より選ばれる少なくとも一種の樹脂粒子と、カチオン性基含有有機高分子化合物と、塩基と、水性媒体とを含んでなる樹脂分散体において、前記樹脂粒子がカチオン性基含有有機高分子化合物により被覆されていることを特徴とする分散体。【００１０】
項２．前記カチオン性基含有有機高分子化合物の主骨格が、（メタ）アクリル酸エステル樹脂、（メタ）アクリル酸エステル−スチレン樹脂、（メタ）アクリル酸エステル−エポキシ樹脂、ビニル樹脂、ウレタン樹脂及びポリアミドイミド樹脂からなる群より選ばれる少なくとも一種の有機高分子化合物であることを特徴とする項１に記載の分散体。【００１１】
項３．前記カチオン性基含有有機高分子化合物のアミン価が４０〜３００ｍｇＫＯＨ／ｇであることを特徴とする項１又は項２に記載の分散体。【００１２】
項４．前記カチオン性基含有有機高分子化合物において、カチオン性基の中和に用いられる酸が無機酸、スルホン酸、カルボン酸及びビニル性カルボン酸からなる群より選ばれる少なくとも一種の酸であることを特徴とする項１に記載の分散体。【００１３】
項５．前記分散体中の樹脂粒子の分散粒径が１μｍ未満であることを特徴とする項１〜項４いずれか一項に記載の分散体。【００１４】
項６−１．前記項１〜６いずれか一項に記載の分散体を、乾燥させて得られる粉体粒子（微粒子）。
項６−２．前記項１〜６いずれか一項に記載の分散体の乾燥物である粉体粒子（微粒子）。
項６−３．ガラス転移温度が１００℃以上である樹脂の微粒子であって、該樹脂がカチオン性基含有有機高分子化合物で被覆されていることを特徴とする粉体粒子（微粒子）。【００１５】
項７．ガラス転移温度が１００℃以上であることを特徴とする樹脂からなる群より選ばれる少なくとも一種の樹脂溶液とカチオン性基含有有機高分子化合物水溶液とを混合し、樹脂微粒子を形成させる工程（Ａ）と、
工程（Ａ）で得られた樹脂微粒子と塩基とを反応させて樹脂微粒子表面にカチオン性基含有有機高分子化合物を析出させてカチオン性基含有有機高分子により被覆された樹脂粒子を沈殿させる工程（Ｂ）と、
工程（Ｂ）で得られたカチオン性基含有有機高分子により被覆された樹脂粒子をろ別、洗浄し、含水カチオン性基含有有機高分子により被覆された樹脂粒子ウェットケーキを得る工程（Ｃ）と、
工程（Ｃ）で得られた含水カチオン性基含有有機高分子により被覆された樹脂粒子ウェットケーキと酸とを反応させてカチオン性基含有有機高分子化合物により被覆された樹脂粒子からなる分散体を得る工程（Ｄ）と、を含む樹脂分散体の製造方法。【００１６】
項８．ガラス転移温度が１００℃以上であることを特徴とする樹脂からなる群より選ばれる少なくとも一種の樹脂溶液とカチオン性基含有有機高分子化合物水溶液とを混合し、樹脂微粒子を形成させる工程（Ａ）と、
工程（Ａ）で得られた樹脂微粒子と塩基とを反応させて樹脂微粒子表面にカチオン性基含有有機高分子化合物を析出させてカチオン性基含有有機高分子により被覆された樹脂粒子を沈殿させる工程（Ｂ）と、
工程（Ｂ）で得られたカチオン性基含有有機高分子により被覆された樹脂粒子をろ別、洗浄し、含水カチオン性基含有有機高分子により被覆された樹脂粒子ウェットケーキを得る工程（Ｃ）と、
工程（Ｃ）で得られた含水カチオン性基含有有機高分子により被覆された樹脂粒子ウェットケーキを乾燥してカチオン性基含有有機高分子により被覆された樹脂粉体粒子を得る工程（Ｅ１）と、を含む樹脂粉体粒子の製造方法。【００１７】
項９．ガラス転移温度が１００℃以上であることを特徴とする樹脂からなる群より選ばれる少なくとも一種の樹脂溶液とカチオン性基含有有機高分子化合物水溶液とを混合し、樹脂微粒子を形成させる工程（Ａ）と、
工程（Ａ）で得られた樹脂微粒子と塩基とを反応させて樹脂微粒子表面にカチオン性基含有有機高分子化合物を析出させてカチオン性基含有有機高分子により被覆された樹脂粒子を沈殿させる工程（Ｂ）と、
工程（Ｂ）で得られたカチオン性基含有有機高分子により被覆された樹脂粒子をろ別、洗浄し、含水カチオン性基含有有機高分子により被覆された樹脂粒子ウェットケーキを得る工程（Ｃ）と、
工程（Ｃ）で得られた含水カチオン性基含有有機高分子により被覆された樹脂粒子ウェットケーキと塩基とを反応させてカチオン性基含有有機高分子化合物により被覆された樹脂粒子からなる分散体を得る工程（Ｄ）と、
工程（Ｄ）で得られたカチオン性基含有有機高分子化合物により被覆された樹脂粒子からなる分散体を乾燥してカチオン性基含有有機高分子により被覆された樹脂粉体粒子を得る工程（Ｅ２）と、を含む樹脂粉体粒子の製造方法。【００１８】
項１０．前記工程（Ａ）の後に、工程（Ａ）で得られた樹脂微粒子の分散液に対し、機械的粉砕を行うことを特徴とする項７に記載の樹脂分散体の製造方法。【００１９】
項１１．前記工程（Ａ）の後に、工程（Ａ）で得られた樹脂微粒子の分散液に対し、機械的粉砕を行うことを特徴とする項８又は項９に記載の樹脂粉体粒子の製造方法。【００２０】
項１２−１．前記項１〜５いずれか一項に記載の分散体を用いてなる塗料。
項１２−２．前記項１〜５いずれか一項に記載のポリアリーレンスルフィド分散体を用いて得られた塗膜。』に関する。【００２１】
また、本発明は、
『項１３．前記樹脂が、ポリスルホン、ポリエーテルエーテルケトン、ポリエーテルスルホン、ポリカーボネート、ポリフェニレンエーテル及びポリフェニルスルホンからなる群から選ばれる少なくとも一種の樹脂である、前記項１に記載の分散体。
項１４．前記樹脂が、ポリスルホン、ポリエーテルエーテルケトン、ポリエーテルスルホン及びポリフェニルスルホンからなる群から選ばれる少なくとも一種の樹脂である、前記項１に記載の分散体。
項１５．前記樹脂が、ポリスルホン、ポリエーテルスルホン及びポリフェニルスルホンからなる群から選ばれる少なくとも一種の樹脂である、前記項１に記載の分散体。
項１６．前記樹脂が、ポリエーテルスルホンである、前記項１に記載の分散体。
項１７．前記樹脂が、ポリフェニルスルホンである、前記項１に記載の分散体。』
に関する。
【発明の効果】
【００２２】
本発明により、ガラス転移温度が１００℃以上であることを特徴とする樹脂からなる群より選ばれる少なくとも一種の樹脂粒子がカチオン性基含有有機高分子化合物で被覆されており、長期に優れた分散安定性を示す前記樹脂の水分散体を提供することができる。
また、本発明の分散体は、樹脂粒子を高濃度で含有させることが可能である。
このような効果を有する本発明の分散体は、塗料用途として好適に用いることができる。
【発明を実施するための形態】
【００２３】
以下、本発明の実施の形態について詳細に説明する。
本発明の樹脂分散液に含有される粒子は、ガラス転移温度が１００℃以上であることを特徴とする樹脂が、カチオン性基含有有機高分子化合物を用いて、水性媒体中に微粒子として分散されたものである。樹脂微粒子の分散方法の詳細については後述する。
ここで、水性媒体としては、水単独であってもよく、水と水溶性溶媒からなる混合溶媒でもよい。
【００２４】
本発明に使用可能な樹脂は、ガラス転移温度が１００℃以上であることを特徴とする樹脂（以下、樹脂（Ｘ）と表記する場合がある）である。これらの樹脂は、市販品を用いてもよいし、公知の方法で合成して用いてもよい。
【００２５】
このような樹脂（Ｘ）として、たとえば、ポリスルホン（ＰＳＦ）、ポリエーテルエーテルケトン（ＰＥＥＫ）、ポリエーテルスルホン（ＰＥＳ）、ポリカーボネート、ポリフェニレンエーテル（ＰＰＥ）、ポリフェニルスルホン（ＰＰＳＵ）などが挙げられる。なかでも、より好ましくは、ポリスルホン、ポリエーテルエーテルケトン、ポリエーテルスルホン、ポリフェニルスルホンが挙げられ、さらに好ましくは、ポリスルホン、ポリエーテルスルホン、ポリフェニルスルホンが挙げられる。
【００２６】
本発明を詳述するために、本発明で用いる樹脂の具体例を以下説明するが、これらの説明は、本発明を限定する目的で記載されるものではない。
【００２７】
ポリスルホン（ＰＳＦ）は、構成単位中にスルホニル基を有し、下記式：
【００２８】
【化１】
2016185857.tif 000002
【００２９】
で表される樹脂である。ＰＳＦの市販品としては、ＢＡＳＦ社製のウルトラゾーン（登録商標）  Ｓ−２０１０（Ｕｌｔｒａｓｏｎ  Ｓ−２０１０）、ウルトラゾーン（登録商標）  Ｓ−３０１０（Ｕｌｔｒａｓｏｎ  Ｓ−３０１０）、ウルトラゾーン（登録商標）  Ｓ−６０１０（Ｕｌｔｒａｓｏｎ  Ｓ−６０１０）などが挙げられる。
【００３０】
ポリエーテルエーテルケトン（ＰＥＥＫ）は、ベンゼン環がエーテル結合とケトン結合を介して繋がる構成単位を有することを特徴とする、下記式：
【００３１】
【化２】
2016185857.tif 000003
【００３２】
で表される樹脂である。ＰＥＥＫの市販品としては、ビクトレックス社製のものなどが挙げられる。
【００３３】
ポリエーテルスルホン（ＰＥＳ）は、構成単位中にスルホニル基を有し、下記式：
【００３４】
【化３】
2016185857.tif 000004
【００３５】
で表される樹脂である。ＰＥＳの市販品としては、ソルベイアドバンストポリマー社製のユーデル（登録商標）シリーズ  Ｐ−１７００、ソルベイアドバンストポリマー社製のレーデルＡシリーズ（ＲＡＤＥＬ（登録商標）Ａシリーズ）、ＢＡＳＦ社製のウルトラゾーン（登録商標）  Ｅシリーズ（Ｕｌｔｒａｓｏｎ  Ｅ−１０１０など）、住友化学社製のスミカエクセルシリーズ（スミカエクセル５００３Ｐ、スミカエクセル４１００Ｐなど）などが挙げられる。
【００３６】
ポリフェニルスルホン（ＰＰＳＵ）は、構成単位中にスルホニル基を有し、下記式：
【００３７】
【化４】
2016185857.tif 000005
【００３８】
で表される樹脂である。ＰＰＳＵの市販品としては、ソルベイアドバンストポリマー社製のレーデルＲシリーズ（ＲＡＤＥＬ（登録商標）Ｒシリーズ）、ＢＡＳＦ社製のウルトラゾーン（登録商標）  Ｐ−３０１０（Ｕｌｔｒａｓｏｎ  Ｐ−３０１０）等が挙げられる。
【００３９】
ポリカーボネートは、カーボネート基を有し、下記式：
【００４０】
【化５】
2016185857.tif 000006
【００４１】
で表される樹脂である。ポリカーボネートの市販品としては、帝人化成（株）製のパンライト（登録商標）、三菱エンジニアリングプラスチック（株）製のユーピロン（登録商標）、住友ダウ（株）製のＳＤポリカ（登録商標）、ダウケミカル（株）製のカリバー（登録商標）等が挙げられる。
【００４２】
ポリフェニレンエーテル（ＰＰＥ）は、下記式：
【００４３】
【化６】
2016185857.tif 000007
【００４４】
で表される樹脂である。ＰＰＥは他の樹脂とポリマーアロイを形成（変性ＰＰＥ）することができ、本発明においてはポリスチレンとのポリマーアロイであるｍ−ＰＰＥ等を用いることもできる。ＰＰＥの市販品としては、ＧＥ社製のノリル  Ｎ１２５０等のノリル（登録商標、変性ＰＰＥ）シリーズ、旭化成社製のザイロン（登録商標、変性ＰＰＥ）  Ｘ  ９１０２等が挙げられる。
【００４５】
これらは、いずれもエンジニアリングプラスチックに分類される樹脂である。
【００４６】
［樹脂分散体の作製］
次に、本発明の樹脂分散体について詳細に説明する。本発明における樹脂分散体とは、上記樹脂（Ｘ）を溶解させた樹脂溶液と、カチオン性基含有有機高分子化合物の水溶液とを混合して樹脂（Ｘ）の微粒子を形成させる工程（Ａ）（晶析工程）と、塩基によりカチオン性基含有有機高分子化合物を樹脂（Ｘ）微粒子の表面に析出させ被覆させる工程（Ｂ）（塩基析工程）と、カチオン性基含有有機高分子化合物被覆された樹脂（Ｘ）粒子をろ別し、水洗して含水カチオン性基含有有機高分子化合物被覆樹脂（Ｘ）粒子ウェットケーキを得る工程（Ｃ）（ウェットケーキ作製工程）と、得られたウェットケーキを塩基により中和して再分散、調整（工程（Ｄ）：分散体作製工程）して得られる樹脂（Ｘ）分散体のことである。
【００４７】
樹脂（Ｘ）は、溶媒に溶解させたものを用いる。ここで後述する無機塩を加える場合もあるが、特に加えなくても良い。本発明に用いることのできる樹脂（Ｘ）の形態は特に問わないが、具体的に例示するならば粉体、顆粒、ペレット、繊維、フィルム、成形品等が挙げられる。操作性及び溶解に要する時間を短縮させる観点から、粉末、顆粒、ペレットが望ましい。これらの中でも特に粉体の樹脂（Ｘ）が好ましく用いられる。通常、樹脂（Ｘ）、溶媒を容器中に投入した後、溶解を行うが、容器へ投入する順序は問わない。
【００４８】
容器は、高温下で使用する場合には、耐圧製容器を用いる方が好ましい。容器中の雰囲気は、空気雰囲気下、不活性ガス雰囲気下のいずれでも良いが、樹脂（Ｘ）と反応したり、樹脂（Ｘ）自身を劣化させるような雰囲気を避けるべきであるため、不活性ガス雰囲気下が好ましい。
ここでいう、不活性ガスとは、窒素ガス、二酸化炭素、ヘリウムガス、アルゴンガス、ネオンガス、クリプトンガス、キセノンガスなどが挙げられ、経済性、入手容易性を勘案して、窒素ガス、アルゴンガス、二酸化炭素ガスが望ましく、より好ましくは窒素ガス或いはアルゴンガスが用いられる。
【００４９】
無機塩として、特に制限はないが、通常、アルカリ金属、アルカリ土類金属、アンモニアなどの塩化物、臭化物、炭酸塩、硫酸塩等が用いられる。具体的には、塩化ナトリウム、塩化リチウム、塩化カリウム、塩化カルシウム、塩化マグネシウム、塩化アンモニウム等の塩化塩、臭化ナトリウム、臭化リチウム、臭化カリウム、臭化カルシウム、臭化マグネシウム、臭化アンモニウム等の臭化物、炭酸ナトリウム、炭酸カリウム、炭酸リチウム、炭酸カルシウム、炭酸マグネシウム、炭酸アンモニウム等の炭酸塩、硫酸カルシウム、硫酸ナトリウム、硫酸カリウム、硫酸リチウム、硫酸マグネシウム、硫酸アンモニウム等の硫酸塩等が用いられるが、塩化ナトリウム、塩化リチウム、塩化カリウム、塩化カルシウム、塩化マグネシウム、塩化アンモニウム等の塩化物が好ましい。これらは一種または二種以上で用いることができる。
無機塩を加える場合の樹脂（Ｘ）に対する無機塩の重量比率は、樹脂（Ｘ）  １質量部に対して０．１〜１０質量部の範囲、好ましくは、０．５〜５質量部の範囲である。
【００５０】
本発明で用いられる溶媒としては、樹脂（Ｘ）を溶解するものであれば特に制限はなく本発明の分散体を得ることができる。例えば、クロロホルム、ブロモホルム、塩化メチレン、１，２−ジクロロエタン、１，１，１−トリクロロエタン、クロロベンゼン、ｏ−ジクロロベンゼン、ｐ−ジクロロベンゼン、２，６−ジクロロトルエン、１−クロロナフタレン、ヘキサフルオロイソプロパノール等のハロゲン系溶媒、Ｎ−メチル−２−ピロリジノン、Ｎ−エチル−２−ピロリジノン等のＮ−アルキルピロリジノン系溶媒、Ｎ−メチル−ε−カプロラクタム、Ｎ−エチル−ε−カプロラクタム等のＮ−アルキルカプロラクタム系溶媒、１，３−ジメチル−２−イミダゾリジノン、Ｎ、Ｎ−ジメチルアセトアミド、Ｎ，Ｎ−ジメチルホルムアミド、ヘキサメチルリン酸トリアミド、ジメチルスルホキシド、ジメチルスルホン、テトラメチレンスルホン等の極性溶媒の中から選ばれる少なくとも一種の溶媒が挙げられる。好ましくは、Ｎ−メチル−２−ピロリドン、１−クロロナフタレン、ｏ−ジクロロベンゼン、１，３−ジメチル−２−イミダゾリジノンの中から選ばれる少なくとも一種の溶媒である。これらの中でも特に、作業性、水溶性を考慮するとＮ−メチル−２−ピロリドン、１−クロロナフタレン、１，３−ジメチル−２−イミダゾリジノンが好ましく用いられる。
【００５１】
溶媒に対する樹脂（Ｘ）の重量比率は、溶媒に樹脂（Ｘ）が溶解する限り特に制限はないが、溶媒１００質量部に対して０．１〜２０質量部の範囲を例示することができ、好ましくは、０．１〜１０質量部であり、より好ましくは、０．１〜５質量部である。ここで、樹脂（Ｘ）をより良く溶解させるために、混合した反応液を昇温させて行うこともできる。
【００５２】
また、反応液を攪拌してもしなくても良いが、好ましくは攪拌したほうが良く、これにより溶解に要する時間を短くすることができる。
【００５３】
次に上記で得られた樹脂（Ｘ）溶解液を基に、本発明である樹脂（Ｘ）分散体及びそれから得られる粉体粒子の製造方法を、製造工程順に詳細に説明する。
【００５４】
［晶析工程］（工程Ａ）
まず、予めカチオン性基含有有機高分子化合物水溶液を調整する。
【００５５】
また、前記カチオン性基含有有機高分子化合物の主骨格は、（メタ）アクリル酸エステル樹脂、（メタ）アクリル酸エステル−スチレン樹脂、（メタ）アクリル酸エステル−エポキシ樹脂、ビニル樹脂、ウレタン樹脂、ポリアミドイミド樹脂である。また、本発明で使用されるアカチオン性基含有有機高分子化合物は、単体でも上記カチオン性基含有有機高分子化合物を１種類以上混合してもよく、酸性の状態で溶解すれば、本発明の樹脂（Ｘ）分散体、樹脂（Ｘ）粉体粒子に使用することができる。
【００５６】
カチオン性基含有有機高分子化合物は、酸性水溶液中で完全に溶解させる。ここで使用する酸としては、塩酸、硫酸、硝酸、リン酸等の無機の酸性物質、メタンスルホン酸、エタンスルホン酸、ｐ−トルエンスルホン酸等のスルホン酸類、酢酸、ギ酸、シュウ酸、アクリル酸、メタクリル酸、アスコルビン酸、メルドラム酸等のカルボン酸類等の有機の酸性物質が好ましい。これらは一種または二種以上で用いることができる。また、カチオン性基含有有機高分子化合物を溶解するための酸量としては、樹脂を完全に溶解させるために、カチオン性基含有有機高分子化合物のアミン価に対して、７０〜３００％がより好ましい。
また、カチオン性基含有有機高分子化合物のアミン価が４０〜３００ｍｇＫＯＨ／ｇのものを使用することが好ましい。
このようなカチオン性基含有有機高分子化合物は後述の製造例に記載の方法等で合成して用いても良いし、市販品を用いても良い。市販品の具体例としては、アクリディックＷＰＬ−４３０（ＤＩＣ株式会社製）等が挙げられる。
【００５７】
さらに、本発明では、カチオン性基含有有機高分子化合物により、樹脂（Ｘ）の粒子の一部または表面全体を被覆しても、分散安定性に効果が得られる。そのため、樹脂（Ｘ）１００質量部に対して、１質量部〜２００質量部を使用することが好ましい。中でも５質量部〜１５０質量部になるように使用するのが、最も分散安定性が高くなるため好ましい。
【００５８】
次に、調整したカチオン性基含有有機高分子化合物水溶液に上記で調整した樹脂（Ｘ）溶解液を注ぐことで、樹脂（Ｘ）分散液（晶析液）を得ることができる。この時点では本発明の目的物である「カチオン性基含有有機高分子化合物により被覆された樹脂（Ｘ）粒子の分散体」とは異なるものである。この晶析工程にける樹脂（Ｘ）の粒子状態については後述の通りである。
【００５９】
調整したカチオン性基含有有機高分子化合物水溶液は、撹拌羽根等の撹拌機で高速撹拌された水流を作製することが好ましい。乱流、層流いずれでも構わないが、周速は速い方が晶析した粒子サイズを細かく出来るため好ましい。
【００６０】
樹脂（Ｘ）の溶解液の注水速度は、遅いほど細かい粒子を形成し得る上で好適である。注水方法としては、調整したカチオン性基含有有機高分子化合物溶液を強撹拌した溶液に、直接注水する方法がある。ここで、カチオン性基含有有機高分子化合物溶液の撹拌は、微細な樹脂粒子を形成するために、強撹拌が好ましい。
また、樹脂（Ｘ）の溶解液を注ぎ終えた後に得られた樹脂（Ｘ）分散液（晶析液）に対して機械的粉砕を行うことにより分散させる工程［分散工程］を経ることもできる。これにより、より良好な分散安定性を保持することができる。ここで、機械的粉砕としては、後述する機械的粉砕装置の項目で述べた装置を用いる方法などが挙げられる。
【００６１】
この晶析工程にける樹脂（Ｘ）の粒子状態は、カチオン性基含有有機高分子化合物が樹脂（Ｘ）粒子の表層に存在しており、まだ強固に固着している状態ではないと思われる。カチオン性基含有有機高分子化合物末端の塩基性基が酸性物質とのイオン結合状態であるため、柔軟に樹脂（Ｘ）粒子の表層上に存在していると推測されるためである。後工程の塩基析工程で塩基により、カチオン性基含有有機高分子化合物の官能基の塩交換反応がおき、樹脂（Ｘ）表面に固着されるものである。
【００６２】
［塩基析工程］（工程Ｂ）
上記工程で得られた水溶性樹脂が表層に存在する樹脂（Ｘ）粒子を、塩基によって塩基析出させ、カチオン性基含有有機高分子化合物により被覆された樹脂（Ｘ）粒子を沈殿させたスラリーを作製する工程である。
本工程は、無機塩を加えて行うこともできる。無機塩を用いる場合には、その種類に特に制限はないが、通常、アルカリ金属、アルカリ土類金属、アンモニアなどの塩化物、臭化物、炭酸塩、硫酸塩等が用いられる。具体的には、塩化ナトリウム、塩化リチウム、塩化カリウム、塩化カルシウム、塩化マグネシウム、塩化アンモニウム等の塩化塩、臭化ナトリウム、臭化リチウム、臭化カリウム、臭化カルシウム、臭化マグネシウム、臭化アンモニウム等の臭化物、炭酸ナトリウム、炭酸カリウム、炭酸リチウム、炭酸カルシウム、炭酸マグネシウム、炭酸アンモニウム等の炭酸塩、硫酸カルシウム、硫酸ナトリウム、硫酸カリウム、硫酸リチウム、硫酸マグネシウム、硫酸アンモニウム等の硫酸塩等が用いられるが、塩化ナトリウム、塩化リチウム、塩化カリウム、塩化カルシウム、塩化マグネシウム、塩化アンモニウム等の塩化物が好ましい。これらは一種または二種以上で用いることができる。無機塩を用いる場合の樹脂（Ｘ）に対する無機塩の重量比率は、例えば、樹脂（Ｘ）１質量部に対して１〜５質量部の範囲で用いることができる。
【００６３】
塩基析出に使用される塩基としては、水酸化カリウム、水酸化ナトリウム、水酸化リチウム等が挙げられ、中でも水酸化カリウムが好ましい。
【００６４】
塩基濃度は、各種カチオン性基含有有機高分子化合物、各種樹脂（Ｘ）にもよるが、カチオン性基含有有機高分子化合物の末端置換基数による設定が必要で、塩基により系内のｐＨを１１〜１３に調整する。
【００６５】
［ウェットケーキ作製工程］（工程Ｃ）
上記塩基析工程で得られたカチオン性基含有高分子化合物により被覆された樹脂（Ｘ）粒子を沈殿させたスラリーから、カチオン性基含有高分子化合物により被覆された樹脂（Ｘ）粒子をろ別し、ウェットケーキにする工程である。ろ別する方法としては、ろ過や遠心分離等、粒子と液体が分離可能であれば如何なる方法でも構わない。ろ別されたウェットケーキ中の水分量は、１５〜５５％の範囲が好ましく、水分量が低すぎると後工程での再分散でほぐれにくくなり、再分散性が悪くなるため、好ましい水分量は、２０〜４５％である。ウェットケーキは、残存する有機溶媒や、未析出の樹脂を洗浄するため、イオン交換水、蒸留水、純水、水道水等で洗浄を行う。洗浄方法は、ウェットケーキ上から、洗浄溶媒をかけてろ過洗浄してもよいし、ウェットケーキを洗浄溶媒に再解膠して洗浄してもよい。
【００６６】
［分散体作製工程］（工程Ｄ）
上記ウェットケーキ作製工程で得られたウェットケーキを水にビーズミルや超音波分散機等で、再解膠し、前述した、無機の酸性物質、有機の酸性物質等でｐＨを３〜６に調整して、樹脂（Ｘ）分散体を得ることができる。得られる分散体中の不揮発分は、１５〜４０％である。
【００６７】
［樹脂（Ｘ）粉体粒子の作製］（工程Ｅ１及び工程Ｅ２）
さらに、本発明における樹脂（Ｘ）粉体粒子とは、上記工程Ｃで得られたウェットケーキあるいは、工程Ｄで得られた樹脂（Ｘ）分散体から水分を除去し、その後乾燥して得られるカチオン性基含有有機高分子化合物で被覆された樹脂（Ｘ）粉体粒子のことである。乾燥した後、各種粉砕装置で粉砕して、所望の粒子サイズに調整して使用することが可能である。
【００６８】
後述の測定方法における分散粒径が１μｍ未満になるまで上記樹脂（Ｘ）粗粒子を分散させた樹脂（Ｘ）粗粒子懸濁液の機械的粉砕を行う。好ましくは分散粒径が５００ｎｍ未満となるまで機械的粉砕を行う。
［機械的粉砕装置］
機械的粉砕装置として、市販の機械的粉砕装置を挙げることができる。特に樹脂（Ｘ）粗粒子を効率よく分散、粉砕し、粒径の小さな樹脂（Ｘ）微粒子の分散液を作製するために好適な機械的粉砕装置として、ボールミル装置、ビーズミル装置、サンドミル装置、コロイドミル装置、ディスパー分散攪拌装置、湿式微粒化装置（例えば、スギノマシン製のアルティマイザー、Ｈｉｅｌｓｃｈｅｒ社製の超音波分散機等）が挙げられるが、なかでもボールミル装置、ビーズミル装置、サンドミル装置、湿式微粒化装置、から選択される装置が好ましい。機械的粉砕の際の粉砕の力は一般に大きくなるほど、また粉砕時間が長くなるほど得られる微粒子の分散粒径は、小さくなる方向にあるが、これらが過度になると凝集が生じやすくなるので、適切な範囲に制御される。例えばビーズミルではビーズ径やビーズ量の選択、周速の調整で、その制御が可能である。
【００６９】
樹脂（Ｘ）微粒子分散液においても、場合によっては沈殿物を含む場合もある。その際には、沈殿部と分散部を分離して利用してもよい。分散液のみを得る場合には、沈殿部と分散部の分離を行えばよく、そのためには、デカンテーション、ろ過などを行えば良い。また、より粒径の細かい粒子まで必要な場合には、遠心分離などを行い、粒径の大きなものを完全に沈降させ、デカンテーションやろ過を行い、沈殿部分を除去すればよい。
【００７０】
本発明で得られた樹脂（Ｘ）微粒子分散液は、通常２４時間静置しても微粒子とカチオン性基含有有機高分子化合物水溶液とが分離しない。
【００７１】
このようにして得られた樹脂（Ｘ）微粒子分散液は、その特性から塗料、接着、ポリマーコンパウンド分野における有用な添加剤となる。
【実施例】
【００７２】
以下、実施例を挙げることにより、本発明をより詳細に説明する。しかし、本発明はこれらに限定されるものではない。【００７３】
後記する実施例、比較実施例で得た樹脂分散体の分散粒径及び沈降性の測定方法を記載する。【００７４】
［分散粒径の測定］
得られた樹脂分散液を、「ＭＴ−３３００ＥＸＩＩ」（日機装社製のレーザードップラー式粒度分布計）を用いて測定したＤ５０粒径を分散粒径とした。【００７５】
［目視による沈降の確認］
得られた樹脂分散体を２４時間静置させた際の上澄みを確認した。上澄みが透明である場合は「沈降あり」、上澄みが確認されない場合は「沈降なし」と判断した。【００７６】
［カチオン性基含有有機高分子化合物の製造］
本明細書で用いられるカチオン性基含有有機高分子化合物の製造方法の一例を以下に記載するが、これら以外のカチオン性基含有有機高分子化合物についても同様の方法で製造することができる。【００７７】
（製造例１）カチオン性基含有有機高分子化合物（ＫＲ−１）の製造
攪拌装置、モノマー専用滴下装置、開始剤専用滴下装置、温度センサー、および上部に窒素導入装置を有する還流装置を取り付けた反応容器を有する自動重合反応装置（重合試験機ＤＳＬ−２ＡＳ型、轟産業（株）製）の反応容器にプロピレングリコールモノメチルエーテルアセテート（ＰＧＭＡｃ）２４０部とイソブチルアルコール（ｉＢｕＯＨ）２４０部を仕込み、攪拌しながら反応容器内を窒素置換した。反応容器内を窒素雰囲気に保ちながら８０℃に昇温させた後、モノマー専用滴下装置より、スチレン２４０部、メタクリル酸メチル１９８．３部、メタクリル酸ジメチルアミノエチル３６０部、アクリル酸ブチル０．８部、アクリル酸イソブチル０．８部、メタクリル酸０．０８部の混合液、および開始剤専用滴下装置より、「ＡＢＮ−Ｅ（登録商標）」（有効成分２,２'-アゾビス（２-メチルブチロニトリル、（株）日本ファインケム製）４０．０部とＰＧＭＡｃ３１２部の混合液を５時間かけて滴下した。滴下終了２時間後に「パーブチルＯ（登録商標）」（有効成分ペルオキシ２−エチルヘキサン酸ｔ−ブチル、日油（株）製）１．６部とＰＧＭＡｃ８．０部の混合液を添加した。その後同温度で４時間反応を継続させた後、不揮発分を５０％に調整し、カチオン性基含有有機高分子化合物（ＫＲ−１）のＰＧＭＡｃ／ｉＢｕＯＨ溶液を得た（固形分アミン価１６０．８ｍｇＫＯＨ／ｇ）。【００７８】
（実施例１）
・工程（Ａ）［晶析工程］
激しく攪拌させたカチオン性基含有有機高分子化合物水溶液（カチオン性基含有有機高分子化合物（ＫＲ−１）１．５８ｇと、２％塩酸  ６.６７ｇと、水  ２５００ｇを混合したもの）に、ＰＰＳＵ（ＢＡＳＦ社製  Ｕｌｔｒａｓｏｎ  Ｐ−３０１０）  １０ｇをＮ−メチル−２−ピロリドン  ５００ｇに１８０℃にて溶解させたＰＰＳＵ溶液を投入し、金属メッシュ（目開き４５μｍ）にて粗大粒子を除去することで、ＰＰＳＵ微粒子を含む分散液（晶析液）を得た。この操作を５回繰り返し行なった。【００７９】
・工程（Ｂ）［塩基析工程］
前記工程（Ａ）で得られたＰＰＳＵ微粒子分散液に５％水酸化カリウムを７５．４ｇ添加し、カチオン性基含有有機高分子化合物をＰＰＳＵ粒子表面に析出させて、塩基析スラリー（ＰＰＳＵ微粒子−カチオン性樹脂粒子）を得た。【００８０】
・工程（Ｃ）［ウェットケーキ作製工程］
前記工程（Ｂ）で得られた塩基析スラリーより水性媒体を吸引ろ過し、ろ集し、水洗・搾汁することで、不揮発分３０％のカチオン性基含有有機高分子化合物被覆ＰＰＳＵウェットケーキを得た。【００８１】
・工程（Ｄ）［微粒子分散体作製工程］
前記工程（Ｃ）で得られたウェットケーキ１１０ｇと１０％酢酸４．１３ｇと水４０ｇを混合して得たスラリーを超音波分散機（ｈｉｅｌｓｃｈｅｒ製  ＵＰ４００Ｓ）にて６０分間超音波照射し、不揮発分３１％のＰＰＳＵ分散体を得た。得られた分散体の分散粒径を、Ｍｉｃｒｏｔｒａｃ−ＭＴ３３００ＥＸ  ＩＩ（日機装株式会社製）で測定したところ、Ｄ５０＝７７ｎｍであった。また、一晩静置しても目視での沈殿はみられなかった（固液分離なし）。【００８２】
（実施例２）
前記実施例１で用いたＰＰＳＵに代えて、ポリエーテルスルホン（ＰＥＳ）（ＢＡＳＦ社製  Ｕｌｔｒａｓｏｎ  Ｅ−１０１０）を用いた以外は、実施例１と同様にして（実施例１と同様にカチオン性基含有有機高分子化合物としてはＫＲ−１を使用）、不揮発分３１％のＰＥＳ分散体を得た。得られた分散体の分散粒径を、Ｍｉｃｒｏｔｒａｃ−ＭＴ３３００ＥＸ  ＩＩ（日機装株式会社製）で測定したところ、Ｄ５０＝７８ｎｍであった。また、一晩静置しても目視での沈殿はみられなかった（固液分離なし）。【００８３】
（実施例３）
前記実施例１で用いたＰＰＳＵに代えて、ポリスルホン（ＰＳＦ）（ＢＡＳＦ社製  Ｕｌｔｒａｓｏｎ  Ｓ−２０１０）を用いた以外は、実施例１と同様にして（実施例１と同様にカチオン性基含有有機高分子化合物としてはＫＲ−１を使用）、不揮発分３０％のＰＳＦ分散体を得た。得られた分散体の分散粒径を、Ｍｉｃｒｏｔｒａｃ−ＭＴ３３００ＥＸ  ＩＩ（日機装株式会社製）で測定したところ、Ｄ５０＝１２５ｎｍであった。また、一晩静置しても目視での沈殿はみられなかった（固液分離なし）。【００８４】
（比較例１）
前記実施例１において、カチオン性基含有有機高分子化合物水溶液の代わりに、２％塩酸  ６．６７ｇと、水  ２５００ｇとを混合した水溶液を用いたこと以外は、実施例１と同様の操作を実施したが、塩基析出せず、カチオン性基含有有機高分子化合物被覆ＰＰＳＵウェットケーキを作製することができなかった。（ＰＰＳＵ分散体作製不可能）【００８５】
（比較例２）
前記実施例１において、カチオン性基含有有機高分子化合物（ＫＲ−１）  １．５８ｇの代わりに、アセチレングリコール系非イオン性界面活性剤であるサーフィノール４６５（エアープロダクツアンドケミカルズ社製）を１．０ｇ使用した以外は、実施例１と同様の操作を実施したが、塩基析出せず、カチオン性基含有有機高分子化合物被覆ＰＰＳＵウェットケーキを作製することができなかった。（ＰＰＳＵ分散体作製不可能）【００８６】
（比較例３）
前記実施例２において、カチオン性基含有有機高分子化合物水溶液の代わりに、２％塩酸  ６．６７ｇと、水  ２５００ｇとを混合した水溶液を用いたこと以外は、実施例２と同様の操作を実施したが、塩基析出せず、カチオン性基含有有機高分子化合物被覆ＰＰＳＵウェットケーキを作製することができなかった。（ＰＥＳ分散体作製不可能）【００８７】
（比較例４）
前記実施例２において、カチオン性基含有有機高分子化合物（ＫＲ−１）  １．５８ｇの代わりに、アセチレングリコール系非イオン性界面活性剤であるサーフィノール４６５（エアープロダクツアンドケミカルズ社製）を１．０ｇ使用した以外は、実施例２と同様の操作を実施したが、塩基析出せず、カチオン性基含有有機高分子化合物被覆ＰＰＳＵウェットケーキを作製することができなかった。（ＰＥＳ分散体作製不可能）【００８８】
［電着塗装評価］
本発明で得られる分散体は多くの用途展開が考えられる。以下では、その一例として、コーティング分野への展開ついて記載する。コーティング分野における一例として、電着塗装評価を行った。カチオン電着は、被塗物の溶出がないことから、腐食性に優れるコーティング方法の一種である。本発明の樹脂分散体を電着液として使用する場合、適宜、イオン交換水等で不揮発分を調整したり、必要に応じ各種添加剤を加えて使用したりすることができる。
実施例１〜３で得た樹脂微粒子分散体をイオン交換水で不揮発分１０％に調製した電着液をそれぞれ作製した。作製した電着液に陽極、陰極ともにアルミ板を浸して直流電源装置  ＰＢ８０−１Ｂ（ＴＥＸＩＯ社製）にて１００Ｖで通電した結果、電着塗装が可能であることを確認した。
【産業上の利用可能性】
【００８９】
本発明のカチオン性基含有有機高分子化合物で被覆された樹脂粉体粒子及び該粒子からなる分散体は、長期に分散安定性に優れることから、塗料用途などにおいて好適に利用可能である。
【国際調査報告】
2016185857.tif 000008
2016185857.tif 000009
2016185857.tif 000010
2016185857.tif 000011
2016185857.tif 000012
2016185857.tif 000013